(57)【要約】【課題】低圧力損失、高脱臭性能、高粉塵保持量であるシートを充分な接着強力を維持した中で実現、提供する。【解決手段】粉粒状吸着剤、粉末状熱可塑性樹脂、粒状熱可塑性樹脂を基材層間で一体にすることにより低圧損であるのはもちろんの事、実用上の接着性にもすぐれ高脱臭性能を有するフィルタ濾材を提供する。【選択図】なし【特許請求の範囲】
【請求項１】
基材層間に吸着剤及び熱可塑性樹脂を含む吸着シートであって、該基材層間に平均粒径１〜４０μｍの粉末状熱可塑性樹脂と平均粒径１００〜８００μｍの粒状熱可塑性樹脂が併用されている吸着性シート。
【発明の詳細な説明】
【技術分野】
【０００１】
本発明は、脱臭機能を有した空気浄化用濾材に関するものである。
【背景技術】
【０００２】
近年、自動車用、家庭用フィルター等の分野において、濾材の高機能化・多様化の要請が急激に高まっており、脱臭機能を有する空気浄化用濾材の検討が多くなされている。そして、これら空気浄化用濾材として、粒子状または繊維状の吸着剤と接着剤を用いてシート化する方法が多く採用されており、例えば、基材層間に粒状吸着剤と粒状接着剤の混合物を散布し、これを加熱接着してなる吸着濾材が開示されている（例えば特許文献１）。かかる吸着濾材は低コストで通気性に優れる吸着性シートが得られるが、吸着剤層と基材シートとの接着が弱いため剥離が生じやすく、プリーツ加工等で外力がかかる場合、あるいはフィルタを高風量下に曝した場合では吸着剤の脱落が大きい等実用上の問題を有していた。かかる問題を解決するため、例えば接着シートを用いて吸着剤層と基材を接着した吸着性シートが開示されている（例えば特許文献２）。しかしながら、かかる吸着性シートは、接着シートが通気性を阻害して通気抵抗が高くなり、更には接着面で粉塵が目詰まりしやすい、あるいは吸着性能を阻害するという問題を有していた。
【０００３】
【特許文献１】特開平１１−５０５８号公報
【特許文献２】特開２００２−２７３１２３号公報
【発明の開示】
【発明が解決しようとする課題】
【０００４】
本発明は、上記従来技術の課題を背景になされたもので、充分な基材層と吸着層との接着性を有し、プリーツ加工性にも優れ、低通気抵抗、かつ高脱臭性能を有する吸着性シートを提供しようとするものである。
【課題を解決するための手段】
【０００５】
本発明者らは上記課題を解決するため、鋭意研究した結果、遂に本発明を完成するに至った。即ち、本発明は、基材層間に吸着剤及び熱可塑性樹脂を含む吸着シートであって、該基材層間に平均粒径１〜４０μｍの粉末状熱可塑性樹脂と平均粒径１００〜８００μｍの粒状熱可塑性樹脂が併用されていることを特徴とする吸着性シートである。
【発明の効果】
【０００６】
本発明による吸着性シートは、基材層間と吸着層の強固な接着性を有し、低通気抵抗かつ脱臭性能も良好な吸着性シートを提供できるという利点がある。
【発明を実施するための最良の形態】
【０００７】
以下、本発明を詳細に説明する。
本発明の吸着性シートは、基材層間に吸着剤及び熱可塑性樹脂を含む吸着性シートである。
【０００８】
本発明に使用される基材層は、織布状、不織布状いずれも構わない。構成繊維の繊維径は３〜１００μｍが好ましい範囲である。かかる範囲であれば、フィルタ濾材として低通気抵抗性を保持することが可能となるためである。
【０００９】
本発明の基材層を構成する繊維部分の充填密度は０．２０ｇ／ｃｃ以下であることが好ましい。なぜなら、後に述べる粉粒状吸着剤と熱可塑性樹脂の混合粉粒体をこの基材層上に散布後、熱プレスし吸着性シートを得ようとするとある程度基材層の充填密度が低い方が低通気抵抗化を実現でき、かつ接着性も向上し、一体構造化できるからである。より好ましくは０．１５ｇ／ｃｃ以下である。
【００１０】
本発明の基材層は、厚みは０．１ｍｍ以上１．０ｍｍ以下が好ましい。０．１ｍｍ以下であれば目付斑も考慮すると粉粒状吸着剤の抜け、脱落の懸念が生じ、また１．０ｍｍ以上であればシート全体の厚みが厚すぎるため、プリーツ状ユニットとした場合に構造抵抗が大きくなり、結果としてユニット全体での圧損が高くなり過ぎ実用上問題があるためである。目付量としては５〜１００ｇ／ｍ２であることが好ましい。５ｇ／ｍ２未満であれば粉粒状吸着剤、及び熱可塑性樹脂の抜けが多くなり実用上問題となり好ましくない。１００ｇ／ｍ２以上であれば、シート厚みが厚くなるためプリーツ状ユニットとした場合の構造抵抗が大きくなり実用上問題となるため好ましくない。
【００１１】
本発明の基材層を構成する繊維材質はポリオレフィン系、レーヨン系、ポリエステル系、ポリアミド系、ポリウレタン系、アクリル系、ポリビニルアルコール系、ポリカーボネート等特に規定はなく、芯鞘繊維を使用しても種々の混合繊維であっても当然構わない。また、タバコ煙粒子、カーボン粒子、海塩粒子をはじめとするサブミクロン粒子に対する除去効果も増大することができる帯電した不織布、いわゆるエレクトレットシートを基材に使用することもできる。エレクトレットシートを基材とすることにより、ダスト等が吸着層に侵入して吸着層内の細孔が閉塞することを防止し、フィルター寿命を延長することができるからである。
【００１２】
本発明の基材層の繊維配向は特に限定はなく例えば不織布状であればランダム状、クロス状、パラレル状いずれでも構わない。
【００１３】
本発明で基材層間、吸着層との接着に用いる熱可塑性樹脂は、粉末状、粒状の熱可塑性樹脂が併用されていることが接着性、通気抵抗、脱臭性能の観点から重要である。
【００１４】
熱可塑性樹脂として種類はポリオレフィン系、ポリアミド系、ポリウレタン系、ポリエステル系、エチレンーアクリル共重合体、ポリアクリレート、ポリアーレン、ポリアクリル、ポリジエン、エチレンー酢酸ビニル、ＰＶＣ、ＰＳ等があげられる。
【００１５】
熱可塑性樹脂の大きさは粉末状の樹脂は平均で１〜４０μｍ（以下、粉末状熱可塑性樹脂と呼ぶ場合がある）の粒径が好ましい。より好ましくは５〜３０μｍである。更に好ましくは１〜４０μｍの範囲に９５重量％以上が含まれることである。かかる範囲の粒子径であれば、熱可塑性樹脂が、粉粒状吸着剤の表面細孔を塞ぐことを低減できる一方、吸着剤との混合時にファンデルワールス力や静電気力による粉粒状吸着剤への予備接着が有効になされ、均一に分散することができ、吸着剤層内、及び基材層との接着性を良好にできるからである。
一方、粒状の熱可塑性樹脂の大きさは平均１００〜８００μｍ（以下、粒状熱可塑性樹脂と呼ぶ場合がある）の粒径が好ましい。かかる範囲であれば基材層とのより一層の接着性安定化が可能となるためである。
【００１６】
粉末状熱可塑性樹脂に対する粒状熱可塑性樹脂の重量比率は１〜５００％が好ましい。より好ましくは５〜３００％である。かかる範囲であれば基材層との間で、より安定した接着性が実現できるためである。
【００１７】
粒状熱可塑性樹脂は使用する吸着剤の粒径よりも若干大きい方が接着効果は一層高くなるが、基材層間に挟み込み熱プレスして吸着性シートを製造する際に基材層が一定以上の弾力性を有しているので、吸着剤の粒径より小さくても実用上充分な接着強度を得ることができる。
【００１８】
粉末状、粒状とも熱可塑性樹脂の形状は特に規定はないが、球状、破砕状等があげられる。
【００１９】
粉末状、粒状とも熱可塑性樹脂の融点は、移動車両等の室内の環境温度等考慮すると８０℃以上が好ましい。より好ましくは９０℃以上である。
【００２０】
粉末状、粒状とも熱可塑性樹脂の溶融時の流動性はＪＩＳ  Ｋ−７２１０記載のＭＩ値でみれば１〜８０ｇ／１０ｍｉｎが好ましい。より好ましくは３〜３０ｇ／１０ｍｉｎである。かかる範囲であれば、吸着剤の表面の閉塞を防止しつつ、吸着層と基材層を強固に接着することができるからである。
【００２１】
粉末状、粒状とも熱可塑性樹脂の使用量は粉粒状吸着剤に対して１〜４０重量％使用するのが好ましい。より好ましくは５〜３０重量％である。かかる範囲内であれば、基材層との接着力、通気抵抗、脱臭性能に優れる吸着シートが得られるからである。
【００２２】
粉末状、粒状とも熱可塑性粉末樹脂の粒径調整法は、機械粉砕、冷凍粉砕、化学調整法等があげられる。また最終的に篩にかけ一定粒径を得ることができるが、一定の粒径を確保できる方法であれば特に限定されない。
【００２３】
構成単位としては基材層／粉粒状吸着剤、粉末状熱可塑性樹脂、粒状熱可塑性樹脂の混合粉粒体／基材層である。当然ながら、基材層に更に粉粒状吸着剤、粉末状熱可塑性樹脂、粒状熱可塑性樹脂の混合粉粒体／基材層を繰り返し積層一体化することも可能である。これらは更にプリーツ形状、波状形状等の空気浄化用フィルターユニットとして使用できる。
【００２４】
本発明の吸着性シートに用いられる吸着剤の平均粒子径は、通気性、吸着材の脱落、シート加工性等を考慮して、ＪＩＳ標準ふるい（ＪＩＳ Ｚ−８８０１）による値で平均６０〜８００μｍであることが好ましく、１００〜６００μｍであればより好ましい。平均粒子径が６０μｍ未満の場合には、一定の高吸着容量を得るのに通気抵抗が大きくなりすぎ、また、同時にシート充填密度が高くなりやすく、粉塵供給時に早期の通気抵抗上昇を引き起こす原因にもなり好ましくない。平均粒子径が８００μｍを越える場合には、脱落が生じやすくなり、またワンパスでの初期吸着性能が極端に低くなり、更にはプリーツ形状及び波状等の空気浄化用フィルターユニットとしたときの折り曲げ、及び波状加工時の加工性が悪くなるため好ましくない。なお、上記の粒状粉粒状吸着剤は、通常の分級機を使用して所定の粒度調整をすることにより、得ることが可能である。
【００２５】
本発明の吸着性シートに用いられる粉粒状吸着剤は粉末状、粒状、破砕状、造粒状、ビーズ状があげられるが幅広く種々のガスを吸着できる活性炭系が好ましい。例えば、ヤシガラ系、木質系、石炭系、ピッチ系等の活性炭が好適に用いられる。表面観察によって見られる内部への導入孔いわゆるマクロ孔数は多い方がよい。活性炭と熱可塑性樹脂から混合粉粒体をつくった際に、熱可塑性樹脂が活性炭表面を被覆しても熱プレス加工時に細孔内部からのガス脱着により、吸着可能な細孔を開放することができる。また、活性炭表面はある程度粗い方が溶融した樹脂の流動性も悪くなり、吸着性能低下を抑えることができる。
【００２６】
本発明の吸着性シートに用いられる粉粒状吸着剤のＪＩＳ Ｋ−１４７４に準拠して測定したときのトルエン吸着量は、２０重量％以上が好ましい。悪臭ガス等の無極性のガス状及び液状物質に対して高い吸着性能を必要とするためである。
本発明の吸着性シートに用いられる粉粒状吸着剤の吸着層１層あたりの重量は２０〜５００ｇ／ｍ２の範囲であることが好ましい。かかる範囲であれば充分な吸着性能が得られるだけでなく、通気抵抗においても低く抑えることができるためである。
【００２７】
本発明の吸着性シートに用いられる吸着剤は、極性物質やアルデヒド類の吸着性能を向上することを目的として、薬品処理を施して用いてもよい。
【００２８】
ガス薬品処理に用いられる薬品としては、アルデヒド系ガスやNＯx等の窒素化合物、ＳＯｘ等の硫黄化合物、酢酸等の酸性の極性物質に対しては、例えばエタノールアミン、ポリエチレンイミン、アニリン、Ｐ―アニシジン、スルファニル酸等のアミン系薬剤や水酸化ナトリウム、水酸化カリウム、炭酸グアニジン、リン酸グアニジン、アミノグアニジン硫酸塩、５．５―ジメチルヒダントイン、ベンゾグアナミン、２．２―イミノジエタノール、２．２．２―ニトロトリエタノール、エタノールアミン塩酸塩、２−アミノエタノール、２．２−イミノジエタノール塩酸塩、Ｐ―アミノ安息香酸、スルファニル酸ナトリウム、L―アルギニン、メチルアミン塩酸塩、セミカルバジド塩酸塩、ヒドラジン、ヒドロキノン、硫酸ヒドロキシルアミン、過マンガン酸塩、炭酸カリウム、炭酸水素カリウム等が好適に用いられ、アンモニア、メチルアミン、トリメチルアミン、ピリジン等の塩基性の極性物質に対しては、例えば、リン酸、クエン酸、リンゴ酸、アスコルビン酸、酒石酸等が好適に用いられる。なお、薬品処理は、例えば、活性炭に薬品を担持させたり、添着することにより行う。また、活性炭に直接薬品を処理する以外に、シート面表面付近に通常のコーティング法等で添着加工する方法やシート全体に含浸添着することも可能である。この際、アルギン酸ソーダやポリエチレンオキサイド等の増粘剤を混入した薬品水溶液をつくり、これを担持、添着を実施する方法もできる。この方法では水への溶解度が低い薬品を担持、添着し、更に薬品の脱落を抑制するのにも有効である。
【００２９】
本発明の吸着性シートは、抗菌剤、抗かび剤、抗ウイルス剤、難燃剤等の付随的機能を有する成分等を含めて構成してもよい。これらの成分は繊維類や不織布、織物中に練り込んでも、後加工で添着、及び担持して付与してもよい。例えば、難燃剤を含めて構成することにより、ＦＭＶＳＳ．３０２で規定されている遅燃性の基準やＵＬ難燃規格に合致した吸着性シートを製造することが可能である。
【００３０】
上記の付随的機能を有する成分は、粉粒状吸着剤等へ添着又は担持してもよい。但し、この際には、粉粒状吸着剤本来の吸着機能を損なわないよう留意する必要がある。また、基材不織布や通気性シート等の繊維に吸着性能を有する機能を付与、例えば、酸やアルカリの薬剤を添着したりイオン交換繊維等を用いることにより、脱臭機能を強化することも可能である。
【００３１】
吸着性シートの基本的な製法について説明する。まず、粉粒状吸着剤と粉末状熱可塑性樹脂、粒状熱可塑性樹脂を所定の重量秤量し、シェーカー（撹拌器）に入れ、約１０分間回転速度３０ｒｐｍで撹拌する。この際の水分率は混合物重量の１５％以内が好ましい。この時点で粉末状熱可塑性樹脂が粉粒状吸着剤表面に仮接着された混合物となっている。一方粒状熱可塑性樹脂は均一に分散して存在している。次に、この混合粉粒体を基材層の上に散布後、通気性シート（基材層）を積層し、熱プレス処理を実施する。熱プレスの際のシート表面温度は熱可塑性粉末樹脂融点の３〜３０℃、好ましくは５〜２０℃高い程度が好ましい。別法として、粉粒状吸着剤と粉末状熱可塑性樹脂を予め混合した混合粉体を基材層の上に散布後、更に粒状熱可塑性樹脂を一定量散布し、更に通気性シート（基材層）を積層後、熱プレス処理を実施する方法、あるいは基材層に予め粒状熱可塑性樹脂を固着させておき、このシートを上述した基材層として、この上に粉粒状吸着剤と粉末状熱可塑性樹脂を予め混合した混合粉体を散布、あるいは通気性シート（基材層）に使用し、熱プレス処理を実施して吸着性シートを得ることもできる。
【００３２】
また、熱処理する前に赤外線等で予め予備加熱し、仮接着しておけば、プレス時におこりがちな混合粉粒体の不規則な流動も生じず、より分散性が良好な吸着性シートが製造できる。赤外線による熱処理は、気流などを起こさず、混合粉粒体を静置した状態で加熱することができ、混合粉粒体の飛散などを防止することができる。
【００３３】
最終的に熱プレスしシート製造するにはよく使用されるロール間熱プレス法、あるいは上下ともフラットな熱ベルトコンベヤー間にはさみこむフラットベッドラミネート法等があげられる。より均一な厚み、接着状態をつくりだすには後者の方がより好ましい。また、本特許で記載する基材不織布と上記製法の特徴の組み合わせにより、粉粒状吸着剤同志の過度の結着を抑制することができると同時に、基材不織布との実用上充分な接着強力を得ることができる。
【００３４】
当然ながら前述した構成単位を複数層重ね合わせることもできる。該処方の詳細は実施例中で述べる。
【００３５】
本発明の濾材を使用したプリーツ状フィルタユニットの厚みは、１０〜４００ｍｍが好ましい。カーエアコンに内蔵装着をはじめとする車載用途や家庭用空気清浄機であれば、通常の内部スペースの関係から、１０〜６０ｍｍ程度、ビル空調用途へよく設置される大型のフィルターユニットであれば４０〜４００ｍｍ程度が収納スペースから考えると好ましい。
【００３６】
本発明のフィルタユニットのひだ山頂点間隔は２〜３０ｍｍが好ましい。２ｍｍ以下ではひだ山間が密着しすぎでデッドスペースが多く、効率的にシートを活用できなくなるため好ましくない。一方、３０ｍｍ以上ではシート展開面積が小さくなるためフィルター厚みに応じた除去効果を得ることができなくなるため好ましくない。
【００３７】
本発明のフィルターユニットは、いずれの面を上流側に使用しても構わないが、嵩高いシート面を上流に使用する方が粉塵保持量も大きくなり好ましい。
【実施例】
【００３８】
以下本発明を実施例によって更に詳細に説明するが、下記実施例は本発明を限定する性質のものではなく、前・後記の趣旨に沿って設計変更することはいずれも本発明の技術的範囲に含まれるものである。
【００３９】
尚、実施例中の数値は以下のような方法で測定した値である。
【００４０】
（厚み）
荷重６８６Ｐａの圧力を加えた時の値を測定した。
【００４１】
（通気抵抗）
図１に示す測定冶具により、試料大きさφ７５ｍｍ、有効濾過面積φ５０．５ｍｍ、風速３０ｃｍ／ｓの条件下で測定した。
【００４２】
（脱臭性能）
トルエンガスを用いて線速２０ｃｍ／ｓにおいてフィルターの上下流の濃度をそれぞれガステック製検知管で測定し、上流側のガス濃度から下流側のガス濃度を減じた値を上流側のガス濃度で除した値の百分率で示した。測定は６ｃｍ×６ｃｍに切り取ったサンプルで測定した。なお、本特許では上流側濃度は８０ｐｐｍとし、測定開始から１分後の除去率のデータを実施例に記載した。
【００４３】
（剥離強度）
基材層間のＭＤ方向の平均剥離強度を測定した。試験片の大きさは幅５０ｍｍ、長さ２００ｍｍとして、引張速度１００ｍｍ／ｍｉｎとして測定した。１００ｍｍ／ｍｉｎとする。図２に示すＬ寸法は、スタート時１８０ｍｍで終了時２６０ｍｍとし、その間の平均を剥離強度とした。
【００４４】
（目付）
２００ｍｍ×２００ｍｍの試料を使用し、８０℃の恒温槽中に３０分放置後、デシケータ（乾燥剤：シリカゲル）中で３０分放置する。その後取り出し、感量１０ｍｇの化学天秤で測定して、ｍ２当りの重量に換算した。
【００４５】
（平均粒子径）
活性炭等の吸着剤粒子に関してはＪＩＳ  Ｋ−１４７４記載の粒度分布測定法に従い測定実施し、熱可塑性樹脂に関してはコールター法により測定した粒径で平均粒径を算出  した。
【００４６】
シートＡ：
ポリエステル繊維１．６ｄｔｅｘ×５１ｍｍ、レーヨン繊維１．７ｄｔｅｘ×５１ｍｍを重量比で１：１に計り取り、その後カードにかけウェッブを作製した。更にウォーターパンチ法にてシート化し、目付２５ｇ／ｍ２、厚み０．３５ｍｍ、通気抵抗５Ｐａのスパンレース不織布を製造した。
【００４７】
シートＢ：
シートＡに更にアクリル系バインダー樹脂を７ｇ／ｍ２添着し、繊維同志を強固に固持させ、目付３２ｇ／ｍ２、厚み０．３５ｍｍ、通気抵抗６Ｐａのシートを製造した。
【００４８】
シートＣ：
スパンボンド法によりポリエステル長繊維不織布２．２ｄｔｅｘ、目付２０ｇ／ｍ２、厚み０．１８ｍｍ、通気抵抗５Ｐａの不織布を作製した（東洋紡績株式会社製エクーレ（登録商標）６２０１Ａ）。
【００４９】
シートＤ：
ポリエステル芯鞘繊維４．４ｄｔｅｘ×５１ｍｍ、１５重量％（芯部融点２６５℃、鞘部融点１５０℃）、ポリエステル芯鞘繊維２２ｄｔｅｘ×５１ｍｍ、７０重量％（芯部融点２６５℃、鞘部融点１９０℃）、及び非芯鞘繊維１７ｄｔｅｘ×５１ｍｍ、１５重量％（融点２６５℃）の繊維をカードにより混合後ウェッブ化し、その後、プレス加工実施することにより目付６５ｇ／ｍ２、厚み０．３ｍｍ、通気抵抗４．０Ｐａの不織布をサーマルボンド法にて作製した。
【００５０】
シートＥ：
ポリアミド系蜘蛛の巣状スパンボンド不織布（融点８５℃）、シート目付は１０ｇ／ｍ２、通気抵抗は０．１Ｐａであった。
【００５１】
［実施例１］
平均粒径４００μｍ、ＪＩＳ  Ｋ−１４７４法によって測定したトルエン吸着能が３５重量％であるヤシガラ系粒状活性炭を１ｋｇ、熱可塑性粉末樹脂として住友精化製フロービーズＥＡ２０９（エチレンーアクリル酸共重合、平均粒径１０μｍ、ＭＩ  ９ｇ／１０ｍｉｎ、融点１０５℃）を０．１ｋｇ、ヤスハラケミカル製接着樹脂７５３４Ｐ（ＥＶＡ、平均粒径２００μｍ，ＭＩ  １２ｇ／１０ｍｉｎ、融点９７℃）を０．２ｋｇ秤量し、約１０分間撹拌混合した。この混合粉粒体を基材シートとしてシートＡの上に総量６５ｇ／ｍ２（活性炭５０ｇ／ｍ２相当）シートＡになるように散布し、更にシートＤを上から重ね合わせテフロン（登録商標）／ガラス製のベルト間に挟み込み、このベルト間隔を０．３ｍｍ、圧力１００ｋＰａに設定し１２０℃、３０秒間熱プレス加工実施した。その後冷却し所望の吸着性シートを得た。
【００５２】
［実施例２］
基材シートにシートＢを使用する以外は実施例１と同様の方法で実施し、吸着性シートを得た。
【００５３】
［実施例３］
基材シートにシートＣを使用する以外は実施例１と同様の方法で実施し、吸着性シートを得た。
【００５４】
［比較例１］
実施例１と同様の活性炭を１ｋｇ、熱可塑性粉末樹脂として住友精化製フロービーズＥＡ２０９（エチレンーアクリル酸共重合、平均粒径１０μｍ、ＭＩ  ９ｇ／１０ｍｉｎ、融点１０５℃）を０．１ｋｇ秤量し、約１０分間撹拌混合した。この混合粉粒体を基材シートとしてシートＢの上に５５ｇ／ｍ２（活性炭５０ｇ／ｍ２相当）になるように散布し、更にシートＤを上から重ね合わせテフロン（登録商標）／ガラス製のベルト間に挟み込み、このベルト間隔を０．３ｍｍ、圧力１００ｋＰａに設定し１２０℃、３０秒間熱プレス加工実施した。その後冷却し所望の吸着性シートを得た。
【００５５】
［比較例２］
実施例１と同様の活性炭を１ｋｇ、熱可塑性粉末樹脂として住友精化製フロービーズＥＡ２０９（エチレンーアクリル酸共重合、平均粒径１０μｍ、ＭＩ  ９ｇ／１０ｍｉｎ、融点１０５℃）を０．３ｋｇ秤量し、約１０分間撹拌混合した。この混合粉粒体を基材シートとしてシートＢの上に６５ｇ／ｍ２（活性炭５０ｇ／ｍ２相当）になるように散布し、更にシートＤを上から重ね合わせテフロン／ガラス製のベルト間に挟み込み、このベルト間隔を０．３ｍｍ、圧力１００ｋＰａに設定し１２０℃、３０秒間熱プレス加工実施した。その後冷却し所望の吸着性シートを得た。
【００５６】
［比較例３］
実施例１と同様の活性炭を１ｋｇ、熱可塑性粉末樹脂として平均粒径１０００μｍのポリエチレン製樹脂（ＭＩ  １２ｇ／１０ｍｉｎ、融点１０５℃）を０．３ｋｇ秤量し、約１０分間撹拌混合した。この混合粉粒体を基材シートとしてシートＢの上に６５ｇ／ｍ２（活性炭５０ｇ／ｍ２相当）になるように散布し、更にシートＤを上から重ね合わせテフロン／ガラス製のベルト間に挟み込み、このベルト間隔を０．３ｍｍ、圧力１００ｋＰａに設定し１２０℃、３０秒間熱プレス加工実施した。その後冷却し所望の吸着性シートを得た。
【００５７】
［実施例４］
実施例１に記載した活性炭を１ｋｇ、熱可塑性粉末樹脂として住友精化製フロービーズＥＡ２０９（エチレンーアクリル酸共重合、平均粒径１０μｍ、ＭＩ  ９ｇ／１０ｍｉｎ、融点１０５℃）を０．１ｋｇ、ヤスハラケミカル製接着樹脂７５３４Ｐ（ＥＶＡ、平均粒径２００μｍ，ＭＩ  １２ｇ／１０ｍｉｎ、融点９７℃）を０．１ｋｇ秤量し、約１０分間撹拌混合した。この混合粉粒体を基材シートとしてシートＡの上に総量２４０ｇ／ｍ２（活性炭２００ｇ／ｍ２相当）になるように散布後、シートＥを被せ、更にその上にシートＤを上から重ね合わせテフロン／ガラス製のベルト間に挟み込み、このベルト間隔を１．１ｍｍ、圧力１００ｋＰａに設定し１２０℃、３０秒間熱プレス加工実施した。その後冷却し所望の吸着性シートを得た。
【００５８】
［比較例４］
シートＡに散布する混合粉粒体を比較例１に記載した混合粉体を使用し、総量２２０ｇ／ｍ２（活性炭２００ｇ／ｍ２相当）になるように散布する以外は実施例４と同様の処方で吸着性シートを得た。
【００５９】
［比較例５］
実施例１と同様の活性炭を１ｋｇ、熱可塑性粉末樹脂として住友精化製フロービーズＥＡ２０９（エチレンーアクリル酸共重合、平均粒径１０μｍ、ＭＩ  ９ｇ／１０ｍｉｎ、融点１０５℃）を０．２ｋｇ秤量し、約１０分間撹拌混合した。この混合粉粒体を基材シートとしてシートＢの上に２４０ｇ／ｍ２（活性炭２００ｇ／ｍ２相当）になるように散布後、シートＥを被せ、更にその上にシートＤを上から重ね合わせテフロン／ガラス製のベルト間に挟み込み、このベルト間隔を１．２ｍｍ、圧力１００ｋＰａに設定し１２０℃、３０秒間熱プレス加工実施した。その後冷却し所望の吸着性シートを得た。
【００６０】
［実施例５］
実施例１に記載した活性炭を１ｋｇ、熱可塑性粉末樹脂として住友精化製フロービーズＥＡ２０９（エチレンーアクリル酸共重合、平均粒径１０μｍ、ＭＩ  ９ｇ／１０ｍｉｎ、融点１０５℃）を０．１ｋｇ秤量し、約１０分間撹拌混合した。一方、シートＤに平均粒径３００μｍのポリエチレン製樹脂（ＭＩ  １２ｇ／１０ｍｉｎ、融点１０５℃）を５ｇ／ｍ２になるように散布し、赤外線等でシート表面が１５０℃になるように加熱し、ポリエチレン製樹脂を固着させた（シートＦとする）。前述した混合粉粒体を基材シートＢの上に２２０ｇ／ｍ２（活性炭２００ｇ／ｍ２相当）になるように散布後、シートＥを被せ、更にその上にシートＦをポリエチレン樹脂側が活性炭層側になるように上から重ね合わせテフロン（登録商標）／ガラス製のベルト間に挟み込み、このベルト間隔を１．２ｍｍ、圧力１００ｋＰａに設定し１２０℃、３０秒間熱プレス加工実施した。その後冷却し所望の吸着性シートを得た。
【００６１】
【表１】
2008206550.tif 000002
【産業上の利用可能性】
【００６２】
以上述べた如く、本発明の吸着性シートは、粒子状吸着材、熱可塑性樹脂の粒径を選定することにより、低圧力損失、高脱臭性能、高粉塵保持量を充分な接着性を維持した中で実現することができ、産業界に貢献することが大である。
【図面の簡単な説明】
【００６３】
【図１】本発明中の通気抵抗測定冶具である。
【図２】本発明中の剥離強度測定法に関する説明図である。
【図３】本発明の吸着性シートの模式図（態様その１）である。
【図４】本発明の吸着性シートの模式図（態様その２）である。
【符号の説明】
【００６４】
１      吸着性シート
２      基材層Ａ
３      粉粒状吸着剤／粉末状熱可塑性樹脂
４      基材層Ｂ
５      粒状熱可塑性樹脂
【図１】
2008206550.tif 000003
【図２】
2008206550.tif 000004
【図３】
2008206550.tif 000005
【図４】
2008206550.tif 000006